(57)【要約】【課題】  優れた表面性状を有する加工面が得られるとともに、工具寿命の向上を実現する圧粉成形体の加工方法および圧粉成形体の加工物を提供する。【解決手段】  圧粉成形体の加工方法は、すくい面５１に直交する断面において刃先５４の稜線の曲率半径ｒが１μｍ以下であり、かつ、すくい角αが−１０°≦α≦０°の関係を満たす工具５０を準備する工程と、その工具５０を用いて圧粉成形体１００を加工する工程とを備える。【選択図】        図３
2005238357.tif 000002
【特許請求の範囲】
【請求項１】
軟磁性材料を用いて作製された圧粉成形体の加工方法であって、
すくい面に直交する断面において刃先稜線の曲率半径が１μｍ以下であり、かつ、すくい角αが−１０°≦α≦０°の関係を満たす工具を準備する工程と、
前記工具を用いて前記圧粉成形体を切削する工程とを備える、圧粉成形体の加工方法。
【請求項２】
前記圧粉成形体を切削する工程は、６００ｍ／ｍｉｎ以上の切削速度で前記圧粉成形体を切削する工程を含む、請求項１に記載の圧粉成形体の加工方法。
【請求項３】
前記工具の逃げ面の表面粗さＲａが０．０６μｍ以下である、請求項１または２に記載の圧粉成形体の加工方法。
【請求項４】
前記工具のすくい面の表面粗さＲａが０．０６μｍ以下である、請求項１から３のいずれか１項に記載の圧粉成形体の加工方法。
【請求項５】
前記工具は、硬質相を含み、前記工具に占める前記硬質相の割合は、９０体積％以上である、請求項１から４のいずれか１項に記載の圧粉成形体の加工方法。
【請求項６】
前記工具は、立方晶窒化ホウ素を含み、前記工具に占める前記立方晶窒化ホウ素の割合は、９９体積％以上である、請求項１から５のいずれか１項に記載の圧粉成形体の加工方法。
【請求項７】
前記圧粉成形体は、金属磁性粒子と、前記金属磁性粒子の表面を取り囲む絶縁被膜とを有し、互いに接合された複数の複合磁性粒子を含む、請求項１から６のいずれか１項に記載の圧粉成形体の加工方法。
【請求項８】
前記圧粉成形体は、前記複数の複合磁性粒子間に介在する有機物をさらに含む、請求項７に記載の圧粉成形体の加工方法。
【請求項９】
請求項１から８のいずれか１項に記載の圧粉成形体の加工方法を用いて加工され、加工面の表面粗さＲｚが５μｍ以下である、圧粉成形体の加工物。
【発明の詳細な説明】
【技術分野】
【０００１】
この発明は、一般的には、圧粉成形体の加工方法および圧粉成形体の加工物に関し、より特定的には、絶縁被膜された金属磁性粒子を加圧成形して作製された圧粉成形体の加工方法および圧粉成形体の加工物に関する。
【背景技術】
【０００２】
近年、電磁弁やモーターなどに用いられる磁性部品において、広域な周波数で優れた磁気的特性を示す圧粉磁心が電磁鋼板材に変わって利用されつつある。このような圧粉磁心およびその製造方法に関して、たとえば、特開２００２−２４６２１９号公報に開示がされている（特許文献１）。特許文献１に開示された圧粉磁心は、リン酸被膜処理されたアトマイズ鉄粉に結合樹脂としてのポリフェニレンサルファイド（ＰＰＳ樹脂）が混合され、得られた混合粉末が加圧成形されることによって作製されている。また、磁性部品のほかに、機械構造物や機械部品などが、金属粉末を加圧成形した圧粉成形体から作製される場合がある。
【特許文献１】特開２００２−２４６２１９号公報
【発明の開示】
【発明が解決しようとする課題】
【０００３】
このように作製された圧粉磁心には、旋削等の除去加工が施されて、モーターコアやソレノイド、電磁バルブなどの製品の最終形状に仕上げられる。しかし、圧粉磁心は、リン酸被膜処理されたアトマイズ鉄粉などの粒子が、粒子が有する凹凸の噛み合わせによって接合されたり、ＰＰＳ樹脂などの有機物によって接合されたりして形成されている。このため、金属や合金または粒子間に金属結合が生じて成形された焼結体などとは異なり、圧粉磁心などの圧粉成形体は、複数の粒子が比較的小さい結合力で集合し構成された複合体であると言える。
【０００４】
このため、金属などを加工する通常の加工方法を用いて圧粉成形体を加工しようとすると、圧粉成形体を構成する粒子が加工面から脱落し、加工面の表面粗さが悪くなるという問題がある。また、特許文献１に開示された圧粉磁心が、鉄粉やリン酸被膜、ＰＰＳ樹脂から構成されているように、圧粉成形体が２種以上の材料から構成されている場合がある。さらに、粒子が加圧成形されて得られる圧粉成形体の内部には、粒子間に延在する粒界が多数存在する。このため、個々の材料が持つ被削性の違いや、粒子と粒界との差によって、一定の加工精度が維持できないといった問題や、工具寿命が短くなるという問題が発生する。
【０００５】
そこでこの発明の目的は、上記の課題を解決することであり、優れた表面性状を有する加工面が得られるとともに、工具寿命の向上を実現する圧粉成形体の加工方法および圧粉成形体の加工物を提供することである。
【課題を解決するための手段】
【０００６】
上述のように、圧粉成形体の加工には、金属等の加工とは異なり、圧粉成形体が複数の粒子が集合した複合体構造から形成されているという特別な事情が存在する。このため、発明者等は、圧粉成形体の加工時に生じる問題に対して、切削工具や切削条件に関する様々な切削評価を繰り返した。その結果、圧粉成形体の加工方法において、被削材の表面性状および工具寿命の向上に関して、著しく効果を発揮できる方法を見出した。この発明者等が見出した加工方法について以下に説明を行なう。
【０００７】
この発明に従った圧粉成形体の加工方法は、軟磁性材料を用いて作製された圧粉成形体の加工方法である。すくい面に直交する断面において刃先稜線の曲率半径が１μｍ以下であり、かつ、すくい角αが−１０°≦α≦０°の関係を満たす工具を準備する工程と、その工具を用いて圧粉成形体を切削する工程とを備える。
【０００８】
このように構成された圧粉成形体の加工方法によれば、工具の刃先稜線の曲率半径を１μｍ以下にすることによって、刃先の切れ味を向上させ、圧粉成形体の加工部分と刃先との間に生じる加工抵抗を小さくすることができる。このため、加工時に圧粉成形体を構成する粒子が加工面から脱落することを防止し、さらに加工部分の発熱を抑えることができる。これにより、加工面にチッピングやむしれ等を生じさせることなく圧粉成形体を加工するとともに、工具の摩耗の進行を抑えることができる。
【０００９】
一方、工具のすくい角αを０°以下にすることによって、加工時に刃先が加工部分に食い付き、刃先が欠損することを防止できる。また、刃先角が小さくなりすぎるということがないため、刃先をシャープエッジに形成したにもかかわらず、刃先強度を一定水準に維持することができる。これにより、加工時に刃先にチッピングが生じたり、刃先が破損したりすることを防止できる。また、工具のすくい角を−１０°以上にすることによって、加工抵抗が増大することを防止できる。これにより、刃先をシャープエッジに形成したことによる上述の効果とあいまって、圧粉成形体の加工面を良好に仕上げることができ、工具の摩耗の進行をさらに抑えることができる。
【００１０】
以上説明した理由から、本発明によれば、加工面の表面粗さを小さくして圧粉成形体を加工することができ、さらに、工具寿命を向上させることができる。
【００１１】
また好ましくは、圧粉成形体を切削する工程は、６００ｍ／ｍｉｎ以上の切削速度で圧粉成形体を切削する工程を含む。このように構成された圧粉成形体の加工方法によれば、工具の逃げ面摩耗の進行を抑制することができ、ひいては加工面の表面粗さをより小さくして圧粉成形体を加工することができる。このように逃げ面摩耗の進行を抑制できる理由としては、圧粉成形体のような複合体を加工する場合、切削速度を大きく設定することによって加工抵抗を大幅に低減させることができるためと考えられる。
【００１２】
また好ましくは、工具の逃げ面の表面粗さＲａが０．０６μｍ以下である。なお、表面粗さＲａとは、ＪＩＳ Ｂ ０６０１で規定されている算術平均粗さのことであり、以下においても同様である。このように構成された圧粉成形体の加工方法によれば、工具の逃げ面と圧粉成形体の加工面との間の摩擦を低減させることができる。これにより、工具の逃げ面摩耗の進行を抑制することができ、ひいては加工面の表面粗さをより小さくして圧粉成形体を加工することができる。
【００１３】
また好ましくは、工具のすくい面の表面粗さＲａが０．０６μｍ以下である。このように構成された圧粉成形体の加工方法によれば、工具のすくい面に被削材が溶着することを防止し、クレータ摩耗の進行を抑えることができる。これにより、刃先が欠損することを防止し、工具寿命を長くすることができる。また、すくい面に被削材が溶着した場合、加工抵抗が増大するおそれが生じるが、その溶着を防止しているため、加工面にチッピングやむしれ等を生じさせることなく圧粉成形体を加工することができる。
【００１４】
また好ましくは、工具は、硬質相を含み、この硬質相の割合は、９０体積％以上である。このように構成された圧粉成形体の加工方法によれば、工具刃先の耐欠損性および耐熱性を向上させ、工具の寿命をさらに向上させることができる。また、硬質相の割合を９０体積％以上にすることによって、加工時に被削材と反応する結合相の割合を小さくし、工具の刃先硬度を上げることができる。硬度を高く、刃先をシャープにすることで、工具摩耗の進行を抑え、工具寿命をさらに向上させることができ、ひいては工具摩耗の抑制を通じて、さらに良好な加工面を得ることができる。
【００１５】
また好ましくは、工具は、立方晶窒化ホウ素（ｃＢＮ）を含み、この立方晶窒化ホウ素の割合は、９９体積％以上である。このように構成された圧粉成形体の加工方法によれば、熱や被削材の溶着に対して非常に安定なｃＢＮを硬質相とし、このようなｃＢＮの割合を９９体積％以上に設定している。このため、上述の効果をより効果的に得ることができ、高速加工においてもその効果を奏することができる。
【００１６】
また、圧粉成形体は、互いに接合された複数の複合磁性粒子を含む。複合磁性粒子は、金属磁性粒子と、金属磁性粒子の表面を取り囲む絶縁被膜とを有する。このように構成された圧粉成形体は、異なる２種の材料から構成されているため、金属磁性粒子のみからなる圧粉成形体と比較して、その加工がさらに困難となる。そこで、このような圧粉成形体の加工に、本発明による加工方法をより有効に利用することができる。
【００１７】
また、圧粉成形体は、複数の複合磁性粒子間に介在する有機物をさらに含む。このように構成された圧粉成形体は、異なる３種の材料から構成されているため、金属磁性粒子のみ、または金属磁性粒子および絶縁被膜のみからなる圧粉成形体と比較して、その加工がさらに困難となる。そこで、このような圧粉成形体の加工に、本発明による加工方法をさらに有効に利用することができる。
【００１８】
この発明に従った圧粉成形体の加工物は、上述のいずれかに記載の加工方法を用いて加工された圧粉成形体の加工物である。この加工物は、加工面の表面粗さＲｚが５μｍ以下である。なお、表面粗さＲｚとは、ＪＩＳ Ｂ ０６０１で規定されている十点平均粗さのことである。圧粉成形体の加工に本発明による加工方法を適用することによって、表面粗さＲｚが５μｍ以下の優れた表面性状を有する加工面を得ることができる。
【発明の効果】
【００１９】
以上説明したように、この発明に従えば、優れた表面性状を有する加工面が得られるとともに、工具寿命の向上を実現する圧粉成形体の加工方法および圧粉成形体の加工物を提供することができる。
【発明を実施するための最良の形態】
【００２０】
この発明の実施の形態について、図面を参照して説明する。
【００２１】
図１は、この発明の実施の形態における加工方法によって加工される圧粉成形体の表面を示した模式図である。図１を参照して、圧粉成形体は、金属磁性粒子１０と、金属磁性粒子１０の表面を取り囲む絶縁被膜２０とから構成された複数の複合磁性粒子３０を備える。複数の複合磁性粒子３０の間には、有機物４０が介在している。複数の複合磁性粒子３０の各々は、有機物４０によって接合されていたり、複合磁性粒子３０が有する凹凸の噛み合わせによって接合されている。
【００２２】
金属磁性粒子１０は、たとえば、鉄（Ｆｅ）、鉄（Ｆｅ）−シリコン（Ｓｉ）系合金、鉄（Ｆｅ）−窒素（Ｎ）系合金、鉄（Ｆｅ）−ニッケル（Ｎｉ）系合金、鉄（Ｆｅ）−炭素（Ｃ）系合金、鉄（Ｆｅ）−ホウ素（Ｂ）系合金、鉄（Ｆｅ）−コバルト（Ｃｏ）系合金、鉄（Ｆｅ）−リン（Ｐ）系合金、鉄（Ｆｅ）−ニッケル（Ｎｉ）−コバルト（Ｃｏ）系合金および鉄（Ｆｅ）−アルミニウム（Ａｌ）−シリコン（Ｓｉ）系合金などから形成することができる。金属磁性粒子１０は、金属単体でも合金でもよい。
【００２３】
絶縁被膜２０は、金属磁性粒子１０をリン酸処理することによって形成されている。また好ましくは、絶縁被膜２０は、酸化物を含有する。この酸化物を含有する絶縁被膜２０としては、リンと鉄とを含むリン酸鉄の他、リン酸マンガン、リン酸亜鉛、リン酸カルシウム、リン酸アルミニウム、酸化シリコン、酸化チタン、酸化アルミニウムまたは酸化ジルコニウムなどの酸化物絶縁体を使用することができる。絶縁被膜２０は、図中に示すように１層に形成されていても良いし、多層に形成されていても良い。
【００２４】
絶縁被膜２０は、金属磁性粒子１０間の絶縁層として機能する。金属磁性粒子１０を絶縁被膜２０で覆うことによって、圧粉成形体の電気抵抗率ρを大きくすることができる。これにより、金属磁性粒子１０間に渦電流が流れるのを抑制して、渦電流に起因する鉄損を低減させることができる。
【００２５】
有機物４０としては、熱可塑性ポリイミド、熱可塑性ポリアミド、熱可塑性ポリアミドイミド、ポリフェニレンサルファイド、ポリアミドイミド、ポリエーテルスルホン、ポリエーテルイミドまたはポリエーテルエーテルケトンなどの熱可塑性樹脂や、全芳香族ポリエステルまたは全芳香族ポリイミドなどの非熱可塑性樹脂や、ステアリン酸亜鉛、ステアリン酸リチウム、ステアリン酸カルシウム、パルミチン酸リチウム、パルミチン酸カルシウム、オレイン酸リチウムおよびオレイン酸カルシウムなどの高級脂肪酸を用いることができる。また、これらを互いに混合して用いることもできる。
【００２６】
有機物４０は、複数の複合磁性粒子３０の間を強固に接合して、圧粉成形体の強度を向上させる。また、有機物４０は、圧粉成形体を得るための加圧成形時に潤滑剤として機能し、複合磁性粒子３０同士が擦れ合って絶縁被膜２０が破壊されることを防止する。
【００２７】
続いて、この発明の実施の形態における圧粉成形体の加工方法について説明を行なう。本実施の形態では、旋盤を用いて図１中に示す圧粉成形体を旋削加工する。図１中に示す圧粉成形体を加工するために、まず、加工に用いる工具を準備する。
【００２８】
図２は、図１中に示す圧粉成形体の加工に用いる工具を示す斜視図である。図２を参照して、旋盤の刃物台に装着される工具ホルダー６１に、圧粉成形体の加工に用いられる工具５０が固定されている。工具５０は、すくい面５１と、すくい面５１に連なる前逃げ面５２ａおよび横逃げ面５２ｂとを有する。これら３つの面が連なる頂点には、加工時に圧粉成形体に接触し、圧粉成形体の表面を切削する刃先が位置している。
【００２９】
図３は、図２中に示す工具を用いて圧粉成形体を加工する際の加工部分を示す断面図である。図３を参照して、図中には、すくい面５１に直交する断面であって、工具５０の刃先５４が圧粉成形体１００の加工面１００ａを形成する断面が示されている。なお、図中に示す逃げ面５２は、上記の断面に現れる逃げ面であって、図２中に示す前逃げ面５２ａおよび横逃げ面５２ｂのいずれかである。
【００３０】
工具５０のすくい角αは、−１０°≦α≦０°の関係を満たす。なお、すくい角αは、加工面１００ａの基準線に対して直交する直角線１０１と、すくい面５１とがなす角度であり、直角線１０１に対してすくい面５１が加工時における工具５０の進行方向に存在するときマイナスとなり、その逆方向に存在するときプラスとなる。
【００３１】
図４は、図３中の２点鎖線ＩＶに囲まれた範囲を拡大して示す断面図である。図４を参照して、工具５０の刃先５４は、刃先５４の稜線の曲率半径ｒが、１μｍ以下になるように形成されている。言い換えると、工具５０の刃先５４は、刃先５４の稜線を規定し、すくい面５１および逃げ面５２に接する内接円６２の半径ｒが、１μｍ以下になるように形成されている。
【００３２】
工具５０の逃げ面５２の表面粗さＲａは、０．０６μｍ以下であることが好ましい。また、工具５０のすくい面５１の表面粗さＲａは、０．０６μｍ以下であることが好ましい。すくい面５１および逃げ面５２の表面粗さＲａは、対応のＪＩＳ規格に準じて、たとえば単位長さ（１ｍｍ）当たりの表面粗さを測定して求められる。この場合、被削材とすくい面５１または逃げ面５２との摩擦を低減させ、すくい面５１に生じるクレータ摩耗や逃げ面５２に生じる逃げ面摩耗の進行を抑えることができる。
【００３３】
工具５０は、硬質相を含み、工具５０に占める硬質相の割合は、９０体積％以上であることが好ましい。この場合、工具５０として、たとえば炭化タングステン（ＷＣ）の割合を９０体積％以上とした超硬工具を用いたり、炭化チタン（ＴｉＣ）の割合を９０体積％以上としたサーメット工具を用いることができる。また、立方晶窒化ホウ素（ｃＢＮ）の割合を９０体積％以上としたｃＢＮ工具を用いても良いし、単結晶ダイヤモンドにより形成された工具を用いても良い。この場合、超硬工具に含まれるコバルト（Ｃｏ）およびニッケル（Ｎｉ）などの結合剤や、サーメット工具に含まるニッケルおよびモリブデン（Ｍｏ）などの結合剤や、ｃＢＮ工具に含まれるコバルトおよび窒化チタン（ＴｉＮ）などの結合剤の割合が低減する。
【００３４】
また、工具５０は、立方晶窒化ホウ素（ｃＢＮ）を含み、工具５０に占めるｃＢＮの割合は、９９体積％以上であることが好ましい。この場合、工具５０を、たとえば結合剤を含まないｃＢＮ焼結体から形成すれば良い。結合剤を含まないｃＢＮ焼結体の代表例としては、六方晶窒化ホウ素（ｈＢＮ）を原料とする硼窒化マグネシウムなどの触媒を用いてｃＢＮを焼結させた焼結体がある。
【００３５】
これらの工具を工具５０として用いることによって、刃先５４の耐熱性や耐欠損性を向上させることができる。また、結合剤をほとんど含まないため、結合剤と被削材との反応を抑えることができる。これにより、刃先５４の摩耗形態が悪化して、加工面１００ａの表面粗さが低下することを防止できる。
【００３６】
なお、本実施の形態では、工具５０に対して硬質相の割合を規定したが、硬質相の割合を規定する対象となるのは、圧粉成形体の加工に直接的に関与する部分である。たとえば、ベース材に切れ刃がロウ付けされて工具が構成されている場合は、その切れ刃が硬質相を含み、その切れ刃に占める硬質相の割合が９０体積％以上であれば良い。
【００３７】
次に、以上に説明した図２中に示す工具５０を用いて圧粉成形体を切削する。この際、６００ｍ／ｍｉｎ以上の切削速度で圧粉成形体を切削することが好ましい。この場合、加工抵抗を低減させることができるため、工具５０の刃先５４に機械的な負荷がかかりにくくなる。これにより、刃先５４から逃げ面５２にかけて帯状に延びる微小チッピングが工具５０に生じることを回避できる。
【００３８】
この発明の実施の形態における圧粉成形体の加工方法は、すくい面５１に直交する断面において刃先５４の稜線の曲率半径ｒが１μｍ以下であり、かつ、すくい角αが−１０°≦α≦０°の関係を満たす工具５０を準備する工程と、その工具５０を用いて圧粉成形体１００を加工する工程とを備える。
【００３９】
なお、本実施の形態における圧粉成形体の加工方法を、チョークコイル、スイッチング電源素子および磁気ヘッドなどの電子部品、各種モータ部品、自動車用ソレノイド、各種磁気センサならびに各種電磁弁などの製品の作製に利用することができる。また、このような磁性部品に限定されず、たとえば、鉄系合金粉末によって形成された圧粉成形体を本実施の形態における加工方法を用いて加工し、機械構造部品を作製しても良い。また、旋盤を用いた旋削加工に限定されず、たとえば、圧粉成形体のフライス加工に本発明を適用しても良い。
【００４０】
このように構成された圧粉成形体の加工方法によれば、刃先５４がシャープエッジに形成され、−１０°≦α≦０°の範囲のマイナスのすくい角αを有する工具５０を用いて圧粉成形体を加工することによって、刃先強度の著しい低下を抑えつつ、加工抵抗を大幅に低減させることができる。このため、加工時において複合磁性粒子３０が加工面から脱落するということがない。また同時に、工具５０に逃げ面摩耗等の摩耗が進行したり、刃先５４にチッピングや破損が生じることを抑制できる。これにより、加工面に表面粗さの小さい優れた表面性状を実現するとともに、工具５０の工具寿命を向上させることができる。
【００４１】
また、このような加工方法により得られた圧粉成形体の加工物をモーターコアやソレノイド、電磁バルブなどの製品とした場合、表面性状に優れているため、ばらつきが小さい安定した回転力や吸引力を得ることができる。また、破壊起点となる欠陥が少ないため、製品の強度を向上させることができる。さらに、むしれ等が発生する際に生じる加工歪みが少ないため、優れた磁気的特性を示す製品を実現することができる。
【実施例】
【００４２】
以下に説明する実施例によって、本発明における圧粉成形体の加工方法の評価を行なった。
【００４３】
（実施例１）
まず、加工対象となる圧粉成形体を準備するために、金属磁性粒子１０としてのアトマイズ純鉄粉に絶縁被膜２０としてのリン酸鉄化合物被膜を形成し、複合磁性粒子３０を得た。その複合磁性粒子３０に、有機物４０としてのステアリン酸亜鉛およびポリエチレンをそれぞれ０．０５質量％および０．１質量％の割合で添加し、得られた混合粉末を圧力１２７５ＭＰａ（＝１３ｔｏｎ／ｃｍ２）の圧力で加圧成形することによって、密度７．４ｇ／ｃｍ３の圧粉成形体を形成した。その後、窒素雰囲気中において、圧粉成形体を４００℃から５００℃ほどの温度条件下で１時間、熱処理した。
【００４４】
このように作製された圧粉成形体に対して、９９．９体積％の割合でｃＢＮを含むｃＢＮ切れ刃をロウ付けした切削工具を用いて切削加工を行なった。この際、刃先稜線の曲率半径ｒおよびすくい角αが異なるサンプル１から３２の切削工具を用いた。刃先稜線の曲率半径ｒの調整は、ｃＢＮ切れ刃の刃先処理量を変化させることによって行ない、すくい角αの調整は、切れ刃をロウ付けする角度を変化させることによって行なった。
【００４５】
切削条件に関しては、切削速度を７５０ｍ／ｍｉｎ、送り０．０５ｍｍ／ｒｅｖ、切り込み０．１ｍｍとした。切削長１０００ｍとなった時の、圧粉成形体の加工面の表面粗さ（Ｒｚ：十点平均粗さ）と、切削工具の逃げ面摩耗の長さとを測定した。逃げ面摩耗については、逃げ面摩耗が形成された領域の切れ刃からの距離を測り、境界摩耗を除いてその距離が最大となる値を決定して、その値を逃げ面摩耗の長さとした。これら測定結果を、用いた切削工具の刃先稜線の曲率半径ｒおよびすくい角αとともに表１に示す。
【００４６】
【表１】
2005238357.tif 000003
【００４７】
表１を参照して分かるように、刃先稜線の曲率半径ｒが１μｍを超える場合、加工抵抗が大きくなるため、逃げ面摩耗の長さが比較的大きい値となった。また、すくい角αを０°を越えるプラスとしたサンプルでは、刃先強度が十分でなかったため、逃げ面にチッピングや微小チッピングが生じた。その結果、これらのサンプルでは、加工面の表面粗さＲｚが著しく低下した。また、すくい角αが−１０°より小さいサンプルでは、逃げ面摩耗が進行することによって、加工面の表面粗さＲｚが低下した。これに対して、刃先稜線の曲率半径ｒを１μｍ以下にし、すくい角αを−１０°以上０°以下にしたサンプル４から６および１２から１４の切削工具を用いた圧粉成形体では、逃げ面摩耗の進行を抑えるとともに、表面粗さＲｚの小さい加工面を得ることができた。
【００４８】
（実施例２）
実施例１で作製した圧粉成形体と同様の圧粉成形体に対して、９９．９体積％の割合でｃＢＮを含むｃＢＮ切れ刃をロウ付けした切削工具を用いて切削加工を行なった。本実施例では、刃先稜線の曲率半径ｒを０．３μｍとし、すくい角αを−５°とした。
【００４９】
さらに、ダイヤモンド砥石を用いて、切削工具のすくい面および逃げ面を研磨処理することによって、それぞれの面の表面粗さの制御を行なった。切削条件に関しては、実施例１と同様とした。本実施例においても、切削長１０００ｍとなった時の、圧粉成形体の加工面の表面粗さＲｚと、切削工具の逃げ面摩耗の長さとを測定した。これら測定結果を、用いた切削工具のすくい面および逃げ面の表面粗さ（Ｒａ：算術平均粗さ）とともに表２に示す。
【００５０】
【表２】
2005238357.tif 000004
【００５１】
表２を参照して分かるように、逃げ面の表面粗さＲａを０．０６μｍ以下にすることによって、逃げ面摩耗の進行を抑制し、表面粗さの小さい加工面を得ることができた。また、すくい面の表面粗さＲａを０．０６μｍ以下にすることによっても、表面粗さの小さい加工面を得ることができた。結果、逃げ面およびすくい面の表面粗さＲａをともに０．０６μｍ以下にしたサンプル１３および１４の切削工具を用いた圧粉成形体で、表面粗さの最も小さい加工面を得ることができた。
【００５２】
（実施例３）
実施例１で作製した圧粉成形体と同様の圧粉成形体に対して、複数の切削工具を用いて切削加工を行なった。本実施例では、切削工具として、ｃＢＮを含むｃＢＮ切れ刃をロウ付けした切削工具と、超硬合金およびサーメットをそれぞれ所定の割合で含む切削工具とを用いた。刃先稜線の曲率半径ｒを０．３μｍとし、すくい角αを−５°とした。この際、すくい角αの調整は、ｃＢＮ切れ刃を設けた切削工具では、切れ刃をロウ付けする角度を変化させることによって行ない、超硬合金およびサーメットを含む切削工具では、ブレーカー角度を変化させることによって行なった。
【００５３】
さらに、ダイヤモンド砥石を用いて、切削工具のすくい面および逃げ面を研磨処理することによって、すくい面および逃げ面の表面粗さをともにＲａ≒０．０１μｍとした。切削条件に関しては、送り０．０５ｍｍ／ｒｅｖ、切り込み０．１ｍｍとし、切削速度を３００ｍ／ｍｉｎ、５５０ｍ／ｍｉｎ、６００ｍ／ｍｉｎ、７５０ｍ／ｍｉｎ、９００ｍ／ｍｉｎ、１２００ｍ／ｍｉｎおよび１５００ｍ／ｍｉｎと変化させた。切削長７５０ｍとなった時の、圧粉成形体の加工面の表面粗さＲｚと、切削工具の逃げ面摩耗の長さとを測定した。これら測定結果を、用いた切削工具の種類および切削速度ともに表３および表４に示す。
【００５４】
【表３】
2005238357.tif 000005
【００５５】
【表４】
2005238357.tif 000006
【００５６】
表３および表４を参照して分かるように、切削工具に占める硬質相の割合を９０体積％以上にすることによって、その割合が９０体積％未満の場合と比較して、逃げ面摩耗の進行を抑えることができた。また、切削速度を６００ｍ／ｍｉｎ以上として、さらに切削速度を上げるに従って、逃げ面摩耗の進行を抑え、加工面の表面粗さＲｚを徐々に小さくしていくことができた。
【００５７】
図５は、本実施例において、圧粉成形体の加工面を拡大して示すＳＥＭ写真である。硬質相であるｃＢＮを９９．５体積％の割合で含む切削工具を用い、切削速度を１２００ｍ／ｍｉｎとした表４中のサンプルにおいて、切削長をさらに１３５０ｍとした時の圧粉成形体の加工面を電子顕微鏡を用いて表面観察し、その様子を図５に示した。
【００５８】
図６は、本実施例において、圧粉成形体の加工面を拡大して示す比較のためのＳＥＭ写真である。比較のため、図５に示す場合に使用した工具のすくい角αを−２５°とした切削工具を用い、切削速度を１８０ｍ／ｍｉｎとして圧粉成形体を加工した。そして、切削長が１３５０ｍとなった時の圧粉成形体の加工面を電子顕微鏡を用いて表面観察し、その様子を図６に示した。
【００５９】
図５および図６を比較して、本発明に従った圧粉成形体の加工方法によれば、良好な表面性状を有する加工面が得られることを確認できた。
【００６０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】この発明の実施の形態における加工方法によって加工される圧粉成形体の表面を示した模式図である。
【図２】図１中に示す圧粉成形体の加工に用いる工具を示す斜視図である。
【図３】図２中に示す工具を用いて圧粉成形体を加工する際の加工部分を示す断面図である。
【図４】図３中の２点鎖線ＩＶに囲まれた範囲を拡大して示す断面図である。
【図５】本実施例において、圧粉成形体の加工面を拡大して示すＳＥＭ写真である。
【図６】本実施例において、圧粉成形体の加工面を拡大して示す比較のためのＳＥＭ写真である。
【符号の説明】
【００６２】
１０  金属磁性粒子、２０  絶縁被膜、３０  複合磁性粒子、４０  有機物、５０  工具、５１  すくい面、５２  逃げ面、５４  刃先、１００  圧粉成形体、１００ａ  加工面。
【図１】
2005238357.tif 000007
【図２】
2005238357.tif 000008
【図３】
2005238357.tif 000009
【図４】
2005238357.tif 000010
【図５】
2005238357.tif 000011
【図６】
2005238357.tif 000012